실시 예 1 내지 9 및 비 교예 1 내지 3 에서 제조 된 각각 의 폴리 이미드 전구체 조성물 ( 용액 ) 을 유리 기판 상 에 스핀 코팅 하 였 다 . 각각 의 폴리 이미드 전구체 용액 이 도포 된 유리 기판 을 오븐 에 넣 고 5 ℃/ mn 의 속도 로 가열 하 였으며 , 80 ℃ 에서 30 분 , 300 ℃ 에서 30 분 을 유지 하 여 경화 공정 을 진행 하 여 각각 의 폴리 이미드 필름 을 제조 하 였 다 .